(57)【要約】  導電性の表面を有する基材と上記基材に対応するアノードとを、溶融塩チタンめっき液組成物に浸漬する工程と、上記基材の上記導電性の表面上にチタンめっき膜を形成する工程と、を含むチタンめっき部材の製造方法であって、上記チタンめっき膜を形成する工程は、上記基材におけるカソード電位がＬｉ＋／Ｌｉの酸化還元電位を基準として０．８５Ｖ〜１．２Ｖとなるように、上記基材と上記アノードとの間に電圧を印加することを含み、上記溶融塩チタンめっき液組成物は、フッ化リチウム、塩化リチウム及びチタン（ＩＩＩ）イオンを含む、製造方法。【特許請求の範囲】
【請求項１】
導電性の表面を有する基材と前記基材に対応するアノードとを、溶融塩チタンめっき液組成物に浸漬する工程と、
前記基材の前記導電性の表面上にチタンめっき膜を形成する工程と、を含むチタンめっき部材の製造方法であって、
前記チタンめっき膜を形成する工程は、前記基材におけるカソード電位がＬｉ＋／Ｌｉの酸化還元電位を基準として０．８５Ｖ〜１．２Ｖとなるように、前記基材と前記アノードとの間に電圧を印加することを含み、
前記溶融塩チタンめっき液組成物は、フッ化リチウム、塩化リチウム及びチタン（ＩＩＩ）イオンを含む、製造方法。
【請求項２】
前記導電性の表面は、Ｎｉ、Ｆｅ、Ｃｕ、Ｍｏ、Ｗ、カーボン及びステンレス鋼からなる群より選ばれる少なくとも１種を含む、請求項１に記載の製造方法。
【請求項３】
前記フッ化リチウムと前記塩化リチウムとのモル比ＬｉＦ：ＬｉＣｌは、３０：７０〜５０：５０である、請求項１又は請求項２に記載の製造方法。
【請求項４】
前記溶融塩チタンめっき液組成物におけるフッ化物イオンの割合は、前記溶融塩チタンめっき液組成物における全アニオンのモル数を基準として、１０〜５０ｍｏｌ％である、請求項１〜請求項３のいずれか一項に記載の製造方法。
【請求項５】
基材と、前記基材を被覆するチタンめっき膜とを備え、前記チタンめっき膜の表面粗さが１μｍ未満である、チタンめっき部材。
【発明の詳細な説明】
【技術分野】
【０００１】
本開示は、チタンめっき部材の製造方法及びチタンめっき部材に関する。本出願は、２０１８年３月８日に出願した日本特許出願である特願２０１８−０４１９０８号に基づく優先権を主張する。当該日本特許出願に記載された全ての記載内容は、参照によって本明細書に援用される。
【背景技術】
【０００２】
チタン（Ｔｉ）は、耐腐食性、耐熱性及び比強度に優れた特性を有する金属である。しかし、チタンは生産コストが高く、製錬及び加工が難しい。そのため、チタンの広範な利用が妨げられている。現在、チタン及びチタン化合物の高耐食性及び高強度等の特性を利用する方法のひとつとして、ＣＶＤ（Ｃｈｅｍｉｃａｌ  Ｖａｐｏｒ  Ｄｅｐｏｓｉｔｉｏｎ）又はＰＶＤ（Ｐｈｙｓｉｃａｌ  Ｖａｐｏｒ  Ｄｅｐｏｓｉｔｉｏｎ）等を用いた乾式成膜法が一部工業化されている。しかし、上記乾式成膜法は、複雑な形状の基板には成膜が難しい傾向がある。上記乾式成膜法に代わるチタン成膜法として、溶融塩中でチタンを電析させる方法が提案されている（例えば、特開２０１５−１９３８９９号公報（特許文献１））。
【先行技術文献】
【特許文献】
【０００３】
【特許文献１】特開２０１５−１９３８９９号公報
【発明の概要】
【０００４】
本開示に係るチタンめっき部材の製造方法は、
導電性の表面を有する基材と上記基材に対応するアノードとを、溶融塩チタンめっき液組成物に浸漬する工程と、
上記基材の上記導電性の表面上にチタンめっき膜を形成する工程と、を含むチタンめっき部材の製造方法であって、
上記チタンめっき膜を形成する工程は、上記基材におけるカソード電位がＬｉ＋／Ｌｉの酸化還元電位を基準として０．８５Ｖ〜１．２Ｖとなるように、上記基材と上記アノードとの間に電圧を印加することを含み、
上記溶融塩チタンめっき液組成物は、フッ化リチウム、塩化リチウム及びチタン（ＩＩＩ）イオンを含む。
【０００５】
本開示に係るチタンめっき部材は、基材と、上記基材を被覆するチタンめっき膜とを備え、上記チタンめっき膜の表面粗さが１μｍ未満である。
【図面の簡単な説明】
【０００６】
【図１】図１は、ＬｉＦ−ＬｉＣｌ浴中におけるチタンの電析電位測定の結果を示すグラフである。
【発明を実施するための形態】
【０００７】
[本開示が解決しようとする課題]
溶融塩中でチタンを電析させる方法は、上記乾式成膜法と比較して、表面が平滑なチタンめっき膜を形成させることができるが、改良の余地がまだ残されている。
【０００８】
本開示は、上記事情に鑑みてなされたものであり、表面の平滑度が高いチタンめっき膜を有するチタンめっき部材の製造方法及びチタンめっき部材を提供することを目的とする。
【０００９】
[本開示の効果]
上記によれば、表面の平滑度が高いチタンめっき膜を有するチタンめっき部材の製造方法及びチタンめっき部材を提供することが可能になる。
【００１０】
[本開示の実施形態の説明]
最初に本開示の実施態様を列記して説明する。
［１］本開示に係るチタンめっき部材の製造方法は、
導電性の表面を有する基材と上記基材に対応するアノードとを、溶融塩チタンめっき液組成物に浸漬する工程と、
上記基材の上記導電性の表面上にチタンめっき膜を形成する工程と、を含むチタンめっき部材の製造方法であって、
上記チタンめっき膜を形成する工程は、上記基材におけるカソード電位がＬｉ＋／Ｌｉの酸化還元電位を基準として０．８５Ｖ〜１．２Ｖとなるように、上記基材と上記アノードとの間に電圧を印加することを含み、
上記溶融塩チタンめっき液組成物は、フッ化リチウム、塩化リチウム及びチタン（ＩＩＩ）イオンを含む。
【００１１】
本開示に係るチタンめっき部材の製造方法は、上述のような構成を備えることで、表面の平滑度が高いチタンめっき膜を有するチタンめっき部材を製造することができる。
【００１２】
［２］上記導電性の表面は、Ｎｉ、Ｆｅ、Ｃｕ、Ｍｏ、Ｗ、カーボン及びステンレス鋼からなる群より選ばれる少なくとも１種を含む。このように規定することで、表面の平滑度が更に高いチタンめっき膜を有するチタンめっき部材を製造することができる。
【００１３】
［３］上記フッ化リチウムと上記塩化リチウムとのモル比ＬｉＦ：ＬｉＣｌは、３０：７０〜５０：５０である。このように規定することで、上記溶融塩チタンめっき液組成物の融点を低下させることが可能になる。その結果、より低い温度でチタンめっき膜を形成することが可能になる。
【００１４】
［４］上記溶融塩チタンめっき液組成物におけるフッ化物イオンの割合は、上記溶融塩チタンめっき液組成物における全アニオンのモル数を基準として、１０〜５０ｍｏｌ％である。このように規定することで、表面の平滑度が更に高いチタンめっき膜を有するチタンめっき部材を製造することができる。
【００１５】
［５］本開示に係るチタンめっき部材は、基材と、上記基材を被覆するチタンめっき膜とを備え、上記チタンめっき膜の表面粗さが１μｍ未満である。
【００１６】
本開示に係るチタンめっき部材は上述のような構成を備えることで、表面の平滑度が高いチタンめっき膜を有するチタンめっき部材を提供することができる。
【００１７】
[本開示の実施形態の詳細]
以下、本発明の一実施形態（以下「本実施形態」と記す。）について説明する。ただし、本実施形態はこれに限定されるものではない。本明細書において「Ａ〜Ｂ」という形式の表記は、範囲の上限下限（すなわちＡ以上Ｂ以下）を意味し、Ａにおいて単位の記載がなく、Ｂにおいてのみ単位が記載されている場合、Ａの単位とＢの単位とは同じである。
【００１８】
≪チタンめっき部材の製造方法≫
本実施形態に係るチタンめっき部材の製造方法は、
導電性の表面を有する基材と上記基材に対応するアノードとを、溶融塩チタンめっき液組成物に浸漬する工程と、
上記基材の上記導電性の表面上にチタンめっき膜を形成する工程と、を含むチタンめっき部材の製造方法であって、
上記チタンめっき膜を形成する工程は、上記基材におけるカソード電位がＬｉ＋／Ｌｉの酸化還元電位を基準として０．８５Ｖ〜１．２Ｖとなるように、上記基材と上記アノードとの間に電圧を印加することを含み、
上記溶融塩チタンめっき液組成物は、フッ化リチウム、塩化リチウム及びチタン（ＩＩＩ）イオンを含む。
ここで、元素記号又は元素名と共にかっこ書きのローマ数字が示される場合、当該ローマ数字は、その直前の元素の価数を示す。例えば、チタン（ＩＩＩ）イオンは、「Ｔｉ３＋」を意味する。チタン（ＩＶ）イオンは、「Ｔｉ４＋」を意味する。
本実施形態の一側面において、上記製造方法は、導電性の表面を有する基材と上記基材に対応するアノードとを、溶融塩チタンめっき液組成物に浸漬する工程の前に、導電性の表面を有する基材を準備する工程を更に含んでいてもよい。以下、各工程について説明する。
【００１９】
＜導電性の表面を有する基材を準備する工程＞
本工程では、導電性の表面を有する基材を準備する。「導電性の表面を有する基材」とは、電場の働きによって荷電粒子（電子、イオン等）がドリフトして電気を通すことが可能な表面を有する基材を意味する。本実施形態に係る導電性の表面は、上記溶融塩チタンめっき液組成物の温度より高い融点を有する物質を含んでいてもよい。上記導電性の表面は、上記溶融塩チタンめっき液組成物の温度より高い融点を有する物質からなっていてもよい。上記溶融塩チタンめっき液組成物の温度より低い融点を有する物質を上記導電性の表面として用いると、後述する「基材の導電性の表面上にチタンめっき膜を形成する工程」において上記溶融塩チタンめっき液組成物中に溶け出してしまい、上記基材のカソードとしての機能が低下する傾向がある。
【００２０】
導電性の表面を有する基材は、例えば、その全体が導電性の物質からなる基材であってもよいし、絶縁体からなる基材前駆体の表面に導電性の物質が被覆されている基材であってもよい。
【００２１】
導電性の表面は、Ｎｉ、Ｆｅ、Ｃｕ、Ｍｏ、Ｗ、カーボン及びステンレス鋼からなる群より選ばれる少なくとも１種を含むことが好ましい。導電性の表面は、Ｎｉ、Ｆｅ、Ｃｕ、Ｍｏ、Ｗ、カーボン及びステンレス鋼からなる群より選ばれる少なくとも１種からなることがより好ましい。カーボンとしては、例えばグラッシーカーボン、グラファイト等が挙げられる。ステンレス鋼としては、例えばＳＵＳ３０４、ＳＵＳ３１０Ｓ、ＳＵＳ４３０等が挙げられる。
【００２２】
また、上記基材の形状は特に限定されない。例えば、基材としては、板状、柱状、パイプ状、二次元網目状、三次元網目状等の種々の形状を有する基材を採用することができる。
【００２３】
＜基材と基材に対応するアノードとを溶融塩チタンめっき液組成物に浸漬する工程＞
本工程では、準備した上記基材と上記基材に対応するアノードとを溶融塩チタンめっき液組成物（以下、「めっき液組成物」という場合がある。）に浸漬する。「溶融塩チタンめっき液組成物」とは、チタンめっきを行う際にめっき浴として用いる溶融塩の組成物を意味する。上記溶融塩チタンめっき液組成物は、フッ化リチウム、塩化リチウム及びチタン（ＩＩＩ）イオンを含む。また、上記溶融塩チタンめっき液組成物は、フッ化物イオン、塩化物イオン、リチウムイオン及びチタン（ＩＩＩ）イオンを含むと把握することもできる。
【００２４】
チタン（ＩＩＩ）イオンの供給源としては、特に制限されないが、例えば、三塩化チタン（ＩＩＩ）、ヘキサフルオロチタン（ＩＩＩ）酸リチウム（Ｌｉ３ＴｉＦ６）、ヘキサフルオロチタン（ＩＩＩ）酸カリウム（Ｋ３ＴｉＦ６）等が挙げられる。
【００２５】
また、チタン（ＩＩＩ）イオンは、下記式（１）で示される均化反応によって上記めっき液組成物中においてチタン（ＩＶ）イオンを還元することによって得てもよい。
３Ｔｉ４＋  ＋Ｔｉ金属  →  ４Ｔｉ３＋      式（１）
【００２６】
上記チタン（ＩＶ）イオンの供給源としては、特に制限されないが、例えば、ヘキサフルオロチタン酸（Ｈ２ＴｉＦ６）、ヘキサフルオロチタン（ＩＶ）酸カリウム（Ｋ２ＴｉＦ６）、ヘキサフルオロチタン（ＩＶ）酸アンモニウム（（ＮＨ４）２ＴｉＦ６）、ヘキサフルオロチタン（ＩＶ）酸ナトリウム（Ｎａ２ＴｉＦ６）、シュウ酸チタンカリウム２水和物（Ｋ２ＴｉＯ（Ｃ２Ｏ４）２・２Ｈ２Ｏ）、四塩化チタン（ＩＶ）（ＴｉＣｌ４）等が挙げられる。
【００２７】
上記均化反応において用いられるチタン金属の形状としては、特に制限されないが、例えば、スポンジ状、粉末状等が挙げられる。
【００２８】
上記めっき液組成物中におけるチタン（ＩＩＩ）イオンの含有割合は特に制限されず、めっきを行う条件によって適宜設定できる。チタン（ＩＩＩ）イオンの含有割合は、例えば、めっき液組成物中の全カチオン１００ｍｏｌ％に対して２０ｍｏｌ％以下であってもよいし、１２ｍｏｌ％以下であってもよい。またチタン（ＩＩＩ）イオンの含有割合は、めっき液組成物中の全カチオン１００ｍｏｌ％に対して、０．１ｍｏｌ％以上であってもよいし、０．５ｍｏｌ％以上であってもよい。
【００２９】
上記めっき液組成物は、本実施形態の効果を損なわない範囲において、リチウムイオン及びチタン（ＩＩＩ）イオン以外のカチオンを含んでいてもよい。リチウムイオン及びチタン（ＩＩＩ）イオン以外のカチオンとしては、例えば、ナトリウムイオン、カリウムイオン等が挙げられる。
【００３０】
上記フッ化リチウムと上記塩化リチウムとのモル比ＬｉＦ：ＬｉＣｌは、３０：７０〜５０：５０であることが好ましく、３０：７０〜４５：５５であることがより好ましく、４０：６０〜４５：５５であることが更に好ましい。ここで、「３０：７０〜５０：５０」で表されるモル比の範囲には、その両端のモル比が含まれるものとする。すなわち、「３０：７０〜５０：５０」で表されるモル比の範囲には、３０：７０が含まれるし、５０：５０が含まれる。
【００３１】
上記溶融塩チタンめっき液組成物におけるフッ化物イオンの割合は、上記溶融塩チタンめっき液組成物における全アニオンのモル数を基準として、１０〜５０ｍｏｌ％であることが好ましく、３０〜４５ｍｏｌ％であることがより好ましく、４０〜４５ｍｏｌ％であることが更に好ましい。ここで、上記溶融塩チタンめっき液組成物におけるアニオンとしては、フッ化物イオン及び塩化物イオンの他に、臭化物イオン、ヨウ化物イオン等が挙げられる。
【００３２】
上記めっき液組成物の温度は、上記めっき液組成物の融点以上であり、上記導電性の表面を構成する物質の融点以下であることが好ましい。より具体的には、上記めっき液組成物の温度は、５００℃以上８５０℃以下であることがより好ましく、５００℃以上７５０℃以下であることが更に好ましい。
【００３３】
上記アノードは、特に制限ないが例えば、金属チタン、グラッシーカーボン、白金等を含むアノードが挙げられる。
【００３４】
＜基材の導電性の表面上にチタンめっき膜を形成する工程＞
本工程は、上記基材の上記導電性の表面上にチタンめっき膜を形成する。また、上記チタンめっき膜を形成する工程（本工程）は、上記基材におけるカソード電位がＬｉ＋／Ｌｉの酸化還元電位を基準として０．８５Ｖ〜１．２Ｖとなるように、上記基材と上記アノードとの間に電圧を印加することを含む。
【００３５】
具体的には、基材及びアノードをめっき液組成物に浸漬した状態で、上記基材におけるカソード電位がＬｉ＋／Ｌｉの酸化還元電位を基準として０．８５Ｖ〜１．２Ｖとなるように、上記基材と上記アノードとの間に電圧を印加することによって通電し、めっき液組成物の電解を行なう。これにより、カソードである基材の導電性の表面においてチタン（ＩＩＩ）イオンが金属チタンに還元され、当該表面が金属チタンで被覆されることにより、チタンめっき膜が形成される。
【００３６】
上記カソード電位の設定範囲としては、Ｌｉ＋／Ｌｉの酸化還元電位を基準として０．８５Ｖ〜１．２Ｖであり、１Ｖ〜１．２Ｖであることが好ましく、１Ｖ〜１．１Ｖであることがより好ましい。上記カソード電位をこのように設定することで、平滑度が高いチタンめっきを施すことが可能になる。上記カソード電位のモニターは例えば、電気化学測定装置（北斗電工株式会社製、商品名：ＨＺ−７０００）を用いて行うことができる。
【００３７】
＜その他の工程＞
本実施形態に係るチタンめっき部材の製造方法は、上述した工程に加えてその他の工程を更に含んでいてもよい。その他の工程としては、例えば、めっき液組成物中の不純物を取り除く目的で行う予備電解を施す工程、チタンめっきが施された基板を洗浄する工程、洗浄後のチタンめっきが施された基板を乾燥する工程等が挙げられる。
【００３８】
≪チタンめっき部材≫
本実施形態に係るチタンめっき部材は、基材と、上記基材を被覆するチタンめっき膜とを備え、上記チタンめっき膜の表面粗さが１μｍ未満であり、０．６μｍ以上０．９μｍ以下であることが好ましい。上記表面粗さ（Ｒａ）は、ＳＥＭ（Ｓｃａｎｎｉｎｇ  Ｅｌｅｃｔｒｏｎ  Ｍｉｃｒｏｓｃｏｐｅ）による断面観察又は表面粗さ計を用いて測定することができる。本実施形態では、表面粗さ計を用いて、上記表面粗さ（Ｒａ）を測定することとする。上記表面粗さ計としては、例えば、キーエンス株式会社製のレーザー顕微鏡ＶＫ−Ｘ１０００（商品名）が挙げられる。なお、めっき膜の表面粗さは、ＪＩＳ  Ｂ  ０６０１（２００１）に規定された算術平均粗さＲａを意味している。本実施形態における表面粗さ（Ｒａ）は、上記チタンめっき膜の任意の５か所それぞれにおいて測定した値の平均値である。本実施形態の一側面において、上記チタンめっき膜は、平均めっき膜厚が５μｍであるとき、表面粗さが１μｍ未満であってもよい。
【００３９】
上記基材としては、上述した製造方法に用いられる基材として例示されたものを用いることができる。
【００４０】
上述のような構成を備えるチタンめっき部材は、上記製造方法によって製造することが可能である。このようにして製造されたチタンめっき部材は、高硬度を有し、表面の平滑性が高く、かつ耐腐食性、耐摩耗性に優れた保護膜を有する部材である。また、めっき膜上の残留不純物量が少ない高品質なチタンめっき部材である。そのため、電解、蓄電分野、医療分野等、種々の分野において使用することができる。
【実施例】
【００４１】
以下、実施例を挙げて本発明を詳細に説明するが、本発明はこれらに限定されるものではない。【００４２】
［チタンの電析電位測定（サイクリックボルタンメトリー）］
ＬｉＦとＬｉＣｌとの混合比率がモル比で４５：５５となり、Ｋ２ＴｉＦ６の濃度が０．５ｍｏｌ％となるようにＬｉＦ、ＬｉＣｌ及びＫ２ＴｉＦ６を混合した。その後、得られた混合物を６５０℃に加熱し、溶融塩のめっき浴（溶融塩チタンめっき液組成物前駆体）を作製した。得られた溶融塩のめっき浴に対して、チタン（ＩＩＩ）イオンを生成するのに必要な量の２倍量のスポンジチタン（めっき浴１ｇあたりに対し４．４ｍｇ）を添加し、十分に溶解させた。めっき浴中には溶解しきらなかったスポンジチタンが沈殿した状態で確認された。このようにして、溶融塩チタンめっき液組成物（以下、「めっき液組成物」という場合がある。）を作製した。【００４３】
次に得られためっき液組成物をめっき浴として用いて以下の条件にて、チタンの電析電位を測定した。結果を図１に示す。
（測定条件）
測定装置          ：ＨＺ−７０００（北斗電工株式会社製）
作用電極（カソード）：Ｍｏ板（株式会社ニラコ製）
アノード          ：Ｔｉ板（株式会社ニラコ製）
参照電極          ：白金擬似参照電極（株式会社ニラコ製）
温度              ：６５０℃【００４４】
図１は、ＬｉＦ−ＬｉＣｌ浴中におけるチタンの電析電位測定の結果を示すグラフである。図１の結果から、Ｌｉ＋／Ｌｉの酸化還元電位を基準として１．２３Ｖ付近からチタンイオンの還元電流を観測した。この結果からチタンの電析にはカソードを１．２３Ｖよりも卑な電位にすることが必要であることが分かった。【００４５】
［チタンめっきにおける電解電位とめっき表面の平滑度の相関分析］
ＬｉＦとＬｉＣｌとの混合比率がモル比で４５：５５となり、Ｋ２ＴｉＦ６の濃度が２ｍｏｌ％となるようにＬｉＦ、ＬｉＣｌ及びＫ２ＴｉＦ６を混合した。その後、得られた混合物を６５０℃に加熱し、溶融塩のめっき浴（溶融塩チタンめっき液組成物前駆体）を作製した。得られた溶融塩のめっき浴に対して、チタン（ＩＩＩ）イオンを生成するのに必要な量の２倍量のスポンジチタン（めっき浴１ｇあたりに対し１６ｍｇ）を添加し、十分に溶解させた。めっき浴中には溶解しきらなかったスポンジチタンが沈殿した状態で確認された。このようにして、溶融塩チタンめっき液組成物を作製した。【００４６】
次に、カソードとして株式会社ニラコ製のＮｉ板である基材を準備した（導電性の表面を有する基材を準備する工程）。その後、上記基材とアノードであるＴｉ板とを上述の溶融塩チタンめっき液組成物に浸漬した（基材と上記基材に対応するアノードとを溶融塩チタンめっき液組成物に浸漬する工程）。最後に以下の条件にて、各実験ごとに異なるカソード電位となるように、カソードである基材とアノードとの間に電圧を印加して、上記基材の表面上にチタンめっき膜を形成した（基材の導電性の表面上にチタンめっき膜を形成する工程）。このときカソード電位は、北斗電工株式会社製のＨＺ−７０００装置を用いて測定を行った。
（測定条件）
測定装置：ＨＺ−７０００（北斗電工株式会社製）
カソード：Ｎｉ板（株式会社ニラコ製）
アノード：Ｔｉ板（株式会社ニラコ製）
参照電極：白金擬似参照電極（株式会社ニラコ製）
温度    ：６５０℃【００４７】
得られたチタンめっきの算術表面粗さ（Ｒａ）をレーザー顕微鏡ＶＫ−Ｘ１０００（キーエンス株式会社製）にて測定した。結果を表１に示す。ここで、表１中の「カソード電位」は、Ｌｉ＋／Ｌｉの酸化還元電位を基準とした値である。【００４８】
【表１】
2019171744.tif 000002
【００４９】
上述の実験の結果、カソード電位が１．３Ｖである試験例Ａ（比較例１）ではチタンめっき膜が形成されなかった。これは、チタンの析出に必要な電位がカソードに印加されていなかったためであると本発明者らは考えている（図１）。次に、カソード電位が０．８５Ｖ〜１．２Ｖである試験例１〜４（実施例１〜４）では、表面粗さ（Ｒａ）が１μｍ未満（０．６２μｍ〜０．９μｍ）のチタンめっき膜がカソードに形成されていた。一方、カソード電位が０．７Ｖである試験例Ｂ（比較例２）では、表面粗さ（Ｒａ）が２．６μｍであり、１μｍを超えていた。
表１の結果から、カソード電位がＬｉ＋／Ｌｉの酸化還元電位を基準として０．８５Ｖ〜１．２Ｖとなるように、上記基材と上記アノードとの間に電圧を印加すると、表面の平滑度が高い（表面粗さが１μｍ未満である）チタンめっきを有するチタンめっき部材を製造できることが示された。【００５０】
このように、本実施例に係るチタンめっき部材の製造方法によれば、平滑な表面を有するチタンめっき部材を製造することが可能になる。【００５１】
以上のように本発明の実施形態及び実施例について説明を行なったが、上述の各実施形態及び各実施例の構成を適宜組み合わせることも当初から予定している。【００５２】
今回開示された実施の形態及び実施例はすべての点で例示であって、制限的なものではないと考えられるべきである。本発明の範囲は上記した実施の形態及び実施例ではなく請求の範囲によって示され、請求の範囲と均等の意味、及び範囲内でのすべての変更が含まれることが意図される。
【図１】
2019171744.tif 000003
【国際調査報告】
2019171744.tif 000004
2019171744.tif 000005
2019171744.tif 000006
2019171744.tif 000007